(57)【特許請求の範囲】
【請求項１】
（Ａ）フッ化ビニリデン（ａ１）と、テトラフルオロエチレン、ヘキサフルオロプロピレンおよびパーフルオロ（アルキルビニルエーテル）よりなる群から選ばれる少なくとも１種のパーフルオロオレフィン（ａ２）と、シアノ基含有単量体（ａ３）との共重合体であるフッ化ビニリデン系エラストマー（ただし、フッ化ビニリデンの共重合割合は２０モル％を超える）、および
（Ｂ）硬化剤として４０〜３３０℃でアンモニアを発生させる化合物のみ
を含む硬化性組成物であって、
該アンモニアを発生させる化合物（Ｂ）が、尿素、尿素誘導体、無機アンモニウム塩、またはカルボン酸、スルホン酸及びリン酸よりなる群から選ばれる酸の有機アンモニウム塩またはこれらの２種以上の併用を含む硬化性組成物。
【請求項２】
（Ａ）フッ化ビニリデン（ａ１）と、テトラフルオロエチレン、ヘキサフルオロプロピレンおよびパーフルオロ（アルキルビニルエーテル）よりなる群から選ばれる少なくとも１種のパーフルオロオレフィン（ａ２）と、シアノ基含有単量体（ａ３）との共重合体であるフッ化ビニリデン系エラストマー（ただし、フッ化ビニリデンの共重合割合は２０モル％を超える）、および
（Ｂ）硬化剤として４０〜３３０℃でアンモニアを発生させる化合物のみ
を含む硬化性組成物を製造するに当り、
アンモニア発生化合物（Ｂ）をアンモニア発生化合物（Ｂ）に親和性を有する溶媒（Ｄ）の存在下で他の成分と混合することと、該アンモニアを発生させる化合物（Ｂ）が、尿素、尿素誘導体、無機アンモニウム塩、またはカルボン酸、スルホン酸及びリン酸よりなる群から選ばれる酸の有機アンモニウム塩またはこれらの２種以上の併用を含むことを特徴とする硬化性組成物の製造方法。
【請求項３】
溶媒（Ｄ）が、水、またはアンモニア発生化合物（Ｂ）に親和性を有する有機溶媒である請求項２記載の製造方法。
【発明の詳細な説明】
【技術分野】
【０００１】
［関連出願の相互参照］
本出願は、３５  Ｕ．Ｓ．Ｃ．  §１１９（ｅ）の下に、参照により全内容が本明細書に組み込まれている、２００８年６月３０日出願の米国仮出願６１／０７７，０５８号および２００８年９月２５日出願の米国仮出願６１／１００，１９９号の利益を請求する。
【０００２】
［技術分野］
本発明は、特定のフッ化ビニリデン系エラストマーの硬化性組成物に関する。また、この硬化性組成物を硬化させて得られる成形品に関する。
【背景技術】
【０００３】
含フッ素エラストマーは、その卓越した耐熱性、耐薬品性、耐溶剤性、耐燃料油性などから、自動車工業、半導体工業、化学工業などの分野において、Ｏ−リング、ホース、ステムシール、シャフトシール、ダイヤフラム等の形状に成形されて広く使用されている。
【０００４】
しかし、技術の進歩に伴い要求される特性はさらに厳しくなり、航空宇宙分野や半導体製造装置分野、化学プラント分野、自動車工業においても、２００℃を越える、より高温環境下におけるシール性が求められている。
【０００５】
このような性能を備える含フッ素エラストマーとして、パーフルオロ系エラストマーが知られているが（特表２００４−５００４５９号公報、特表２００３−５３１２２２号公報、国際公開第００／０９６０３号パンフレット、特開平１１−１１１０８１号公報、国際公開第９８／２３６７５号パンフレット）、フッ化ビニリデンの共重合割合が２０モル％を超えるフッ化ビニリデン系エラストマーでの実現を目指して検討が試みられている（特許文献国際公開第０５／１０５９１７号パンフレット、国際公開２００７／０４９４６９号パンフレット）。
【発明の概要】
【０００６】
フッ化ビニリデン系エラストマーで２００℃を越える高温環境下におけるシール性を達成するには、従来は国際公開第０５／１０５９１７号パンフレット、国際公開２００７／０４９４６９号パンフレットにて提案されているように特定の硬化剤を用いた架橋が必須と考えられていたが、本発明者らが更なる検討を進めたところ、国際公開第０５／１０５９１７号パンフレット、国際公開２００７／０４９４６９号パンフレットで提案されている技術では実用的には架橋速度の点で改善の余地が残されていることがわかった。そして本発明者らは驚くべきことに、それら特定の硬化剤を全く用いることなく、フッ化ビニリデン系エラストマーにおいてそれらの特性を達成するどころか、安価に架橋速度も改善できることを見出した。
【０００７】
本発明は、フッ化ビニリデン系エラストマーにおいて、アンモニアだけで硬化が可能であることを見出し、架橋速度が改善されたフッ化ビニリデン系エラストマー硬化性組成物、さらにはその硬化性組成物から得られる成形品を提供することを目的とする。
【０００８】
すなわち、本発明は、
（Ａ）フッ化ビニリデン（ａ１）と、テトラフルオロエチレン、ヘキサフルオロプロピレンおよびパーフルオロ（アルキルビニルエーテル）よりなる群から選ばれる少なくとも１種のパーフルオロオレフィン（ａ２）と、シアノ基含有単量体（ａ３）との共重合体であるフッ化ビニリデン系エラストマー（ただし、フッ化ビニリデンの共重合割合は２０モル％を超える）、および
（Ｂ）硬化剤として４０〜３３０℃でアンモニアを発生させる化合物のみ
を含む硬化性組成物に関する。
【０００９】
アンモニア発生化合物（Ｂ）としては、尿素またはアンモニウム塩が、架橋速度が良好な点から好ましい。
【００１０】
本発明はまた、本発明の硬化性組成物を硬化させて得られる成形品にも関する。成形品としては、架橋速度の速さと耐熱性が要求される酸素センサー用シール材、空燃比センサー用シール材、ターボチャージャホースまたは排気ガス再循環装置制御用（ＥＧＲ）ホースなどが好適である。
【００１１】
さらに本発明は、前記特定のフッ化ビニリデン系エラストマー（Ａ）および硬化剤としてアンモニア発生化合物（Ｂ）のみを含む硬化性組成物を製造するに当り、アンモニア発生化合物（Ｂ）をアンモニア発生化合物（Ｂ）に親和性を有する溶媒（Ｄ）、たとえば水またはアンモニア発生化合物（Ｂ）に親和性を有する有機溶媒の存在下で他の成分と混合することを特徴とする硬化性組成物の製造方法にも関する。
【発明を実施するための形態】
【００１２】
本発明の硬化性組成物では、特定のフッ化ビニリデン系エラストマー（Ａ）に対し、硬化剤としてアンモニア発生化合物（Ｂ）のみが配合されている。
【００１３】
以下、各成分について説明する。
【００１４】
（Ａ）特定のフッ化ビニリデン（ＶｄＦ）系エラストマー
特定のＶｄＦ系エラストマー（Ａ）は、フッ化ビニリデン（ＶｄＦ）（ａ１）と、テトラフルオロエチレン（ＴＦＥ）、ヘキサフルオロプロピレン（ＨＦＰ）およびパーフルオロ（アルキルビニルエーテル）（ＰＡＶＥ）よりなる群から選ばれる少なくとも１種のパーフルオロオレフィン（ａ２）と、シアノ基含有単量体（ａ３）との共重合体であるＶｄＦ系エラストマーである。
【００１５】
ただし、ＶｄＦの共重合割合は２０モル％を超えていることが、低温での脆弱性を改善するために重要である。
【００１６】
パーフルオロ（アルキルビニルエーテル）（ＰＡＶＥ）としては、一般式（２４）：
ＣＦ2＝ＣＦＯ（ＣＦ2ＣＦＹ2Ｏ）p−（ＣＦ2ＣＦ2ＣＦ2Ｏ）q−Ｒf3        （２４）
（式中Ｙ2は、フッ素原子または−ＣＦ3を表し；Ｒf3は、炭素数１〜５のパーフルオロアルキル基を表し；ｐは、０〜５の整数を表し；ｑは、０〜５の整数を表す）
または、一般式（２５）
ＣＦＸ＝ＣＸＯＣＦ2ＯＲ    （２５）
（式中、ＸはＦまたはＨ；ＲはＣ1〜Ｃ6の直鎖状もしくは分岐鎖状のフルオロアルキル基、Ｃ5〜Ｃ6の環状のフルオロアルキル基、またはフルオロオキシアルキル基。ただし、Ｈ、Ｃｌ、Ｂｒ、Ｉから選択される１〜２個の原子を含んでもよい）
で表されるものを１種または２種以上を組み合わせて用いることができる。
【００１７】
一般式（２４）、一般式（２５）で示されるものの中でも、パーフルオロ（メチルビニルエーテル）、パーフルオロ（プロピルビニルエーテル）が好ましく、特にパーフルオロ（メチルビニルエーテル）が好ましい。
【００１８】
これらはそれぞれ単独で、または任意に組み合わせて用いることができる。
【００１９】
ＶｄＦ（ａ１）と特定のパーフルオロオレフィン（ａ２）との共重合割合は、ＶｄＦが２０モル％を超えていればよいが、なかでもＶｄＦ４５〜８５モル％と、特定のパーフルオロオレフィン５５〜１５モル％とからなる含フッ素エラストマーが好ましく、さらにはＶｄＦ５０〜８０モル％と特定のパーフルオロオレフィン５０〜２０モル％とからなる含フッ素エラストマーが好ましい。
【００２０】
ＶｄＦ（ａ１）と特定のパーフルオロオレフィン（ａ２）との組み合せとしては
具体的には、ＶｄＦ／ＨＦＰ共重合体、ＶｄＦ／ＨＦＰ／ＴＦＥ共重合体、ＶｄＦ／ＰＡＶＥ共重合体、ＶｄＦ／ＴＦＥ／ＰＡＶＥ共重合体、ＶｄＦ／ＨＦＰ／ＰＡＶＥ共重合体、ＶｄＦ／ＨＦＰ／ＴＦＥ／ＰＡＶＥ共重合体が好ましい。
【００２１】
ＶｄＦ／ＨＦＰ共重合体は、ＶｄＦ／ＨＦＰの組成が、４５〜８５／５５〜１５モル％であることが好ましく、より好ましくは、５０〜８０／５０〜２０モル％であり、さらに好ましくは、６０〜８０／４０〜２０モル％である。
【００２２】
ＶｄＦ／ＨＦＰ／ＴＦＥ共重合体は、ＶｄＦ／ＨＦＰ／ＴＦＥの組成が、４０〜８０／１０〜３５／１０〜３５モル％のものが好ましい。
【００２３】
ＶｄＦ／ＰＡＶＥ共重合体としては、ＶｄＦ／ＰＡＶＥの組成が、６５〜９０／３５〜１０モル％のものが好ましい。
【００２４】
ＶｄＦ／ＴＦＥ／ＰＡＶＥ共重合体としては、ＶｄＦ／ＴＦＥ／ＰＡＶＥの組成が、４０〜８０／３〜４０／１５〜３５モル％のものが好ましい。
【００２５】
ＶｄＦ／ＨＦＰ／ＰＡＶＥ共重合体としては、ＶｄＦ／ＨＦＰ／ＰＡＶＥの組成が、６５〜９０／３〜２５／３〜２５モル％のものが好ましい。
【００２６】
ＶｄＦ／ＨＦＰ／ＴＦＥ／ＰＡＶＥ共重合体としては、ＶｄＦ／ＨＦＰ／ＴＦＥ／ＰＡＶＥの組成が、４０〜９０／０〜２５／０〜４０／３〜３５モル％のものが好ましく、４０〜８０／３〜２５／３〜４０／３〜２５モル％のものがより好ましい。
【００２７】
シアノ基含有単量体（ａ３）は、良好な架橋特性および耐熱性の観点から、ＶｄＦ（ａ１）と特定のパーフルオロオレフィン（ａ２）の合計量に対して、０．１〜５モル％であることが好ましく、０．３〜３モル％であることがより好ましい。
【００２８】
シアノ基含有単量体（ａ３）としては、たとえば式（５）〜（２１）：
ＣＹ12＝ＣＹ1（ＣＦ2）n−ＣＮ                        （５）
（式中、Ｙ1は水素原子またはフッ素原子、ｎは１〜８の整数である）、
ＣＦ2＝ＣＦＣＦ2Ｒf2−ＣＮ                           （６）
（式中、
【化１】
0005549668.tif 000002
であり、ｎは０〜５の整数である）、
ＣＦ2＝ＣＦＣＦ2（ＯＣＦ（ＣＦ3）ＣＦ2）m
（ＯＣＨ2ＣＦ2ＣＦ2）nＯＣＨ2ＣＦ2−ＣＮ    （７）
（式中、ｍは０〜５の整数、ｎは０〜５の整数である）、
ＣＦ2＝ＣＦＣＦ2（ＯＣＨ2ＣＦ2ＣＦ2）m
（ＯＣＦ（ＣＦ3）ＣＦ2）nＯＣＦ（ＣＦ3）−ＣＮ  （８）
（式中、ｍは０〜５の整数、ｎは０〜５の整数である）、
ＣＦ2＝ＣＦ（ＯＣＦ2ＣＦ（ＣＦ3））mＯ（ＣＦ2）n−ＣＮ                （９）
（式中、ｍは０〜５の整数、ｎは１〜８の整数である）、
ＣＦ2＝ＣＦ（ＯＣＦ2ＣＦ（ＣＦ3））m−ＣＮ                            （１０）
（式中、ｍは１〜５の整数）、
ＣＦ2＝ＣＦＯＣＦ2（ＣＦ（ＣＦ3）ＯＣＦ2）nＣＦ（−ＣＮ）ＣＦ3        （１１）
（式中、ｎは１〜４の整数）、
ＣＦ2＝ＣＦＯ（ＣＦ2）nＯＣＦ（ＣＦ3）−ＣＮ                          （１２）
（式中、ｎは２〜５の整数）、
ＣＦ2＝ＣＦＯ（ＣＦ2）n−（Ｃ6Ｈ4）−ＣＮ                             （１３）
（式中、ｎは１〜６の整数）、
ＣＦ2＝ＣＦ（ＯＣＦ2ＣＦ（ＣＦ3））nＯＣＦ2ＣＦ（ＣＦ3）−ＣＮ        （１４）
（式中、ｎは１〜２の整数）、
ＣＨ2＝ＣＦＣＦ2Ｏ（ＣＦ（ＣＦ3）ＣＦ2Ｏ）nＣＦ（ＣＦ3）−ＣＮ        （１５）
（式中、ｎは０〜５の整数）、
ＣＦ2＝ＣＦＯ（ＣＦ2ＣＦ（ＣＦ3）Ｏ）m（ＣＦ2）n−ＣＮ                （１６）
（式中、ｍは０〜５の整数、ｎは１〜３の整数である）、
ＣＨ2＝ＣＦＣＦ2ＯＣＦ（ＣＦ3）ＯＣＦ（ＣＦ3）−ＣＮ                  （１７）
ＣＨ2＝ＣＦＣＦ2ＯＣＨ2ＣＦ2−ＣＮ                                    （１８）
ＣＦ2＝ＣＦＯ（ＣＦ2ＣＦ（ＣＦ3）Ｏ）mＣＦ2ＣＦ（ＣＦ3）−ＣＮ        （１９）
（式中、ｍは０以上の整数である）、
ＣＦ2＝ＣＦＯＣＦ（ＣＦ3）ＣＦ2Ｏ（ＣＦ2）n−ＣＮ                     （２０）
（式中、ｎは１以上の整数）、
ＣＦ2＝ＣＦＯＣＦ2ＯＣＦ2ＣＦ（ＣＦ3）ＯＣＦ2−ＣＮ                   （２１）
などの単量体などがあげられ、これらをそれぞれ単独で、または任意に組み合わせて用いることができる。
【００２９】
なかでも、共重合性と加硫性が良好な点から式（９）または（１６）が好ましく、ＣＦ2＝ＣＦＯＣＦ2ＣＦ（ＣＦ3）ＯＣＦ2ＣＦ2ＣＮ、ＣＦ2＝ＣＦＯ（ＣＦ2）5ＣＮがより好ましい。
【００３０】
式（５）〜（２１）で表されるシアノ基含有単量体は、そのシアノ基が環化三量化反応してトリアジン架橋が進行する。
【００３１】
これらのＶｄＦ系エラストマーは、公知の方法により製造することができる。
【００３２】
また、シアノ基の導入方法としては、国際公開第００／０５９５９号パンフレットに記載の方法も用いることができる。
【００３３】
本発明で用いるＶｄＦ系エラストマーは、加工性が良好な点から、ムーニー粘度（ＭＬ1+10（１２１℃））が５〜１４０、さらには１０〜１２０、特に２０〜１００であるものが好ましい。
【００３４】
（Ｂ）４０〜３３０℃でアンモニアを発生させる化合物（アンモニア発生化合物）
アンモニア発生化合物は、ＶｄＦ系エラストマーでは耐アミン性に問題があるということから、積極的な検討がされていなかったが、国際公開第０５／１０５９１７号パンフレット、国際公開２００７／０４９４６９号パンフレットにて提案されている硬化剤を用いなくても、２００℃を越える高温環境下におけるシール性を達成するとともに架橋速度も改善できることを見出した。
【００３５】
このアンモニア発生化合物（Ｂ）は、架橋反応温度（４０〜３３０℃）で発生したアンモニアがＶｄＦ系エラストマーの架橋を引き起こすことにより硬化を生じさせる。したがって、アンモニア発生化合物は単独で硬化剤として機能する。本発明では、他の硬化剤は使用せず、アンモニア発生化合物は単独で硬化を生じさせる。また微量の水と反応して、アンモニアを発生させるものもある。
【００３６】
アンモニア発生化合物（Ｂ）としては、尿素、アンモニウム塩が好ましくあげられ、アンモニウム塩としては有機アンモニウム塩でも無機アンモニウム塩でもよい。
【００３７】
尿素としては、尿素のほか、ビウレア、チオウレア、尿素塩酸塩、ビウレットなどの尿素誘導体も含まれる。
【００３８】
有機アンモニウム塩としては、特開平９−１１１０８１号公報、国際公開第００／０９６０３号パンフレット、国際公開第９８／２３６７５号パンフレットに記載された化合物、たとえばパーフルオロヘキサン酸アンモニウム塩、パーフルオロオクタン酸アンモニウム塩、パーフルオロブチル酸アンモニウム塩、パーフルオロアセチル酸アンモニウム塩、パーフルオロドデカン酸アンモニウム塩、パーフルオロヘキサデカン酸アンモニウム塩などのポリフルオロカルボン酸アンモニウム塩；パーフルオロヘキサンスルホン酸アンモニウム塩、パーフルオロオクタンスルホン酸アンモニウム塩、パーフルオロドデカンスルホン酸アンモニウム塩、パーフルオロヘキサデカンスルホン酸アンモニウム塩などのポリフルオロスルホン酸アンモニウム塩；パーフルオロヘキサンリン酸アンモニウム塩、パーフルオロオクタンリン酸アンモニウム塩、パーフルオロヘキサンホスホン酸アンモニウム塩、パーフルオロオクタンホスホン酸アンモニウム塩などのポリフルオロアルキル基含有リン酸、ホスホン酸のアンモニウム塩；安息香酸アンモニウム、アジピン酸アンモニウム、フタル酸アンモニウムなどの非フッ素系のカルボン酸またはスルホン酸のアンモニウム塩が例示できる。なかでも、ＶｄＦ系エラストマーへの分散性を考慮するとフッ素系のカルボン酸、スルホン酸またはリン酸のアンモニウム塩が好ましく、一方、安価な点からは、非フッ素系のカルボン酸、スルホン酸またはリン酸のアンモニウム塩が好ましい。
【００３９】
無機アンモニウム塩としては、特開平９−１１１０８１号公報に記載された化合物、たとえば硫酸アンモニウム、炭酸アンモニウム、硝酸アンモニウム、リン酸アンモニウムなどが例示でき、なかでも加硫特性を考慮すると、リン酸アンモニウムが好ましい。
【００４０】
そのほか、アセトアルデヒドアンモニア、ヘキサメチレンテトラミン、ホルムアミジン、ホルムアミジン塩酸塩、ホルムアミジン酢酸塩、ｔ−ブチルカルバメート、ベンジルカルバメート、ＨＣＦ2ＣＦ2ＣＨ（ＣＨ3）ＯＣＯＮＨ2、フタルアミドなども使用できる。
【００４１】
これらのアンモニア発生化合物（Ｂ）は、単独でも２種以上併用してもよい。
【００４２】
アンモニア発生化合物（Ｂ）の添加量は発生するアンモニアの量により適宜選択すればよいが、通常、ＶｄＦ系エラストマー１００質量部に対して、０．０５〜１０質量部であり、０．１〜５質量部であることが好ましく、０．２〜３質量部であることがより好ましい。アンモニア発生化合物が少なすぎると架橋密度が低くなるため、実用上、充分な耐熱性、耐薬品性を発現しない傾向があり、多くなりすぎると、スコーチの懸念があり保存安定性が悪くなるという問題があり、かつ成形品の色目に透明感がなくなる傾向がある。
【００４３】
本発明では、アンモニア発生化合物のみで硬化反応を進め、他の硬化剤は使用しない。使用しない他の硬化剤としては、たとえば、フッ素系エラストマーの硬化剤として知られているつぎの硬化剤が例示できる。
【００４４】
式（１）：
【化２】
0005549668.tif 000003
（式中、Ｒ1は同じかまたは異なり、−ＮＨ2、−ＮＨＲ2、−ＯＨまたは−ＳＨであり、Ｒ2はフッ素原子または１価の有機基である）で示される架橋性反応基を少なくとも２個含む化合物、式（２）：
【化３】
0005549668.tif 000004
で示される化合物、式（３）：
【化４】
0005549668.tif 000005
（式中、Ｒf1は炭素数１〜１０のパーフルオロアルキレン基）で示される化合物、および式（４）：
【化５】
0005549668.tif 000006
（式中、ｎは１〜１０の整数）で示される化合物。
【００４５】
具体的な使用しない他の硬化剤としては、式（１）で示される架橋性反応基を２個有する一般式（２２）：
【化６】
0005549668.tif 000007
（式中、Ｒ1は前記と同じ、Ｒ5は、−ＳＯ2−、−Ｏ−、−ＣＯ−、炭素数１〜６のアルキレン基、炭素数１〜１０のパーフルオロアルキレン基、単結合手、または
【化７】
0005549668.tif 000008
で示される基である）で示される化合物や、２，２−ビス（３−アミノ−４−ヒドロキシフェニル）ヘキサフルオロプロパン、２，２−ビス（３−アミノ−４−メルカプトフェニル）ヘキサフルオロプロパン、２，２−ビス（３，４−ジアミノフェニル）ヘキサフルオロプロパンなどのほか、
式（２３）：
【化８】
0005549668.tif 000009
（式中、Ｒ6は同じかまたは異なり、いずれも炭素数１〜１０のアルキル基；フッ素原子を含有する炭素数１〜１０のアルキル基；フェニル基；ベンジル基；フッ素原子および／または−ＣＦ3で１〜５個の水素原子が置換されたフェニル基またはベンジル基である）で示される化合物があげられる。
【００４６】
式（２３）の硬化剤の具体例としては、限定的ではないが、たとえば２，２−ビス［３−アミノ−４−（Ｎ−メチルアミノ）フェニル］ヘキサフルオロプロパン、２，２−ビス［３−アミノ−４−（Ｎ−エチルアミノ）フェニル］ヘキサフルオロプロパン、２，２−ビス［３−アミノ−４−（Ｎ−プロピルアミノ）フェニル］ヘキサフルオロプロパン、２，２−ビス［３−アミノ−４−（Ｎ−フェニルアミノ）フェニル］ヘキサフルオロプロパン、２，２−ビス［３−アミノ−４−（Ｎ−パーフルオロフェニルアミノ）フェニル］ヘキサフルオロプロパン、２，２−ビス［３−アミノ−４−（Ｎ−ベンジルアミノ）フェニル］ヘキサフルオロプロパンなどがあげられる。
【００４７】
（Ｃ）他の成分
本発明の硬化性組成物において、とくに高純度かつ非汚染性が要求されない分野では、必要に応じて硬化性組成物に配合される通常の添加物、たとえば充填剤、加工助剤、可塑剤、着色剤、安定剤、接着助剤などを配合することができる。
【００４８】
前記硬化性組成物の各成分を混合する方法や順序は特に限定されない。たとえば、つぎの方法が例示できるが、これらに限定されるものではない。
【００４９】
（１−１）ＶｄＦ系エラストマー（Ａ）とアンモニア発生化合物（Ｂ）を同時に混合する方法。
【００５０】
（１−２）（Ａ）成分の一部と（Ｂ）成分を予め混合してマスターバッチとした後、残りの（Ａ）成分と混合する方法。
【００５１】
さらに他の添加剤（Ｃ）を配合する場合は、上記の各方法においていずれかの段階で他の添加剤（Ｃ）を配合すればよい。
【００５２】
また、他の添加剤（Ｃ）、特に充填剤（Ｃ１）を用いる場合、
（１−３）（Ｂ）成分と充填剤（Ｃ１）、さらに要すれば（Ａ）成分の一部を予め混合してマスターバッチとし、残りの成分を混合する（この場合、残りの成分は予め混合されていてもよい）方法
も採用できる。
【００５３】
なお、マスターバッチを調製するために使用するＶｄＦ系エラストマー（Ａ）は、アンモニア発生化合物（Ｂ）の分散性を良好にする点から、全ＶｄＦ系エラストマー（Ａ）の１〜５０質量％が好ましい。また、マスターバッチ用に使用するエラストマーの量が少ない場合は、マスターバッチの調製に使用するエラストマーは必ずしもＶｄＦ系エラストマー（Ａ）でなくてもよく、別のエラストマー、たとえば、混合中にスコーチしないようなエラストマー、たとえばシアノ基を有していないエラストマーを単独または併用してもよい。別のエラストマーとしては、ＶｄＦ系エラストマー（Ａ）と相溶性が良好な点から、ＶｄＦ系エラストマー、さらにはＶｄＦ系エラストマー（Ａ）においてシアノ基含有単量体（ａ３）を含まないＶｄＦ系エラストマーがより好ましい。
【００５４】
また、マスターバッチの組成としては、たとえばマスターバッチ用のエラストマー１００質量部に対して、アンモニア発生化合物（Ｂ）を５〜１２０質量部配合することが好ましい。
【００５５】
前記硬化性組成物の各成分を混合する手段としては、通常のエラストマー用加工機械、たとえば、オープンロール、バンバリーミキサー、ニーダーなどを用いて混合することにより調製することができる。この他、密閉式混合機を用いる方法によっても調製することができる。
【００５６】
ところで、ＶｄＦ系エラストマー（Ａ）に固形物であるアンモニア発生化合物（Ｂ）の粉末をニーダーやオープンロールなどで直接混練して、アンモニア発生化合物（Ｂ）をＶｄＦ系エラストマー（Ａ）中に分散させる場合、ＶｄＦ系エラストマー（Ａ）の表面滑り性が高く、アンモニア発生化合物（Ｂ）を取り込むことは可能ではあるが、均一に練り込んで分散させることは容易ではない。
【００５７】
本発明者らは、アンモニア発生化合物（Ｂ）に親和性を有する溶媒を混合の場に存在させることにより、アンモニア発生化合物（Ｂ）のＶｄＦ系エラストマー（Ａ）中への分散を均一にすることができることを見出した。
【００５８】
すなわち本発明は、アンモニア発生化合物（Ｂ）を均一に分散させる本発明の硬化性組成物の製造方法にも関する。
【００５９】
本発明の製造方法は、前記特定のフッ化ビニリデン系エラストマー（Ａ）と硬化剤としてアンモニア発生化合物（Ｂ）のみを含む硬化性組成物を製造するに当り、アンモニア発生化合物（Ｂ）をアンモニア発生化合物（Ｂ）に親和性を有する溶媒（Ｄ）の存在下で他の成分と混合することを特徴とする。
【００６０】
（Ｄ）成分において、アンモニア発生化合物（Ｂ）に親和性を有するとは、たとえばアンモニア発生化合物（Ｂ）を溶解、分散、または膨潤する性質を有することであり、たとえば、水（Ｄ１）、またはアンモニア発生化合物（Ｂ）に親和性を有する有機溶媒（Ｄ２）が好ましい。
【００６１】
具体的な有機溶媒（Ｄ２）としては、たとえばメタノール、エタノール、グリセリンなどのアルコール溶剤などがあげられる。
【００６２】
特には、水（Ｄ１）が、安価な点や取扱いや除去が容易である点、環境に優しい点などから好ましい。
【００６３】
溶媒（Ｄ）の使用量は、アンモニア発生化合物（Ｂ）の種類や量のほか、ＶｄＦ系エラストマー（Ａ）の使用量などによって大きく変動するが、アンモニア発生化合物（Ｂ）の分散性をより一層向上させる点から、ＶｄＦ系エラストマー（Ａ）１００質量部に対して０．１質量部以上、さらには１．０質量部以上が好ましい。上限は特に限定されないが、ＶｄＦ系エラストマー（Ａ）１００質量部に対して５００質量部、さらには１００質量部、特に５０質量部が採用できる。
【００６４】
溶媒（Ｄ）を使用して本発明の組成物の各成分を混合する方法としては、たとえばつぎの方法が例示できるが、これらに限定されるものではない。
【００６５】
（２−１）ＶｄＦ系エラストマー（Ａ）とアンモニア発生化合物（Ｂ）と溶媒（Ｄ）を同時に混合する方法。
【００６６】
（２−２）（Ｂ）成分を（Ｄ）成分と混合した後、（Ａ）成分と混合する方法。
【００６７】
（２−３）（Ａ）成分の一部と（Ｂ）成分と（Ｄ）成分を予め混合してマスターバッチとした後、残りの（Ａ）成分と混合する方法。
【００６８】
（２−４）（Ｂ）成分と（Ｄ）成分を予め混合し、これと（Ａ）成分の一部とを混合してマスターバッチとした後、残りの（Ａ）成分と混合する方法。
【００６９】
さらに他の添加剤（Ｃ）を配合する場合は、上記の各方法においていずれかの段階で他の添加剤（Ｃ）を配合すればよい。
【００７０】
また、他の添加剤、特に充填剤（Ｃ１）を用いる場合、
（２−５）（Ｂ）成分と（Ｄ）成分を予め混合し、これと充填剤（Ｃ１）、さらに要すれば（Ａ）成分の一部を予め混合してマスターバッチとし、残りの成分を混合する（この場合、残りの成分は予め混合されていてもよい）方法、
も採用できる。
【００７１】
なお、マスターバッチを調製するために使用するＶｄＦ系エラストマー（Ａ）は、アンモニア発生化合物（Ｂ）の分散性を良好にする点から、全ＶｄＦ系エラストマー（Ａ）の１〜５０質量％が好ましい。また、マスターバッチ用に使用するエラストマーの量が少ない場合は、マスターバッチの調製に使用するエラストマーは必ずしもＶｄＦ系エラストマー（Ａ）でなくてもよく、別のエラストマー、たとえば、混合中にスコーチしないようなエラストマー、たとえばシアノ基を有していないエラストマーを単独または併用してもよい。別のエラストマーとしては、ＶｄＦ系エラストマー（Ａ）と相溶性が良好な点から、ＶｄＦ系エラストマー、さらにはＶｄＦ系エラストマー（Ａ）においてシアノ基含有単量体（ａ３）を含まないＶｄＦ系エラストマーがより好ましい。
【００７２】
また、マスターバッチの組成としては、たとえばマスターバッチ用のエラストマー１００質量部に対して、アンモニア発生化合物（Ｂ）を５〜１２０質量部配合することが好ましい。
【００７３】
各成分を混合する方法としては、ＶｄＦ系エラストマー（Ａ）との混合以外は、通常の撹拌混合法で充分である。
【００７４】
マスターバッチの調製、さらにはＶｄＦ系エラストマー（Ａ）と混合する場合は、通常のエラストマー用加工機械、たとえば、オープンロール、バンバリーミキサー、ニーダーなどを用いて混合することにより調製することができる。この他、密閉式混合機を用いる方法によっても調製することができる。
【００７５】
混合において使用した溶媒（Ｄ）は、硬化（架橋成形）が完了するまでに除去される。溶媒（Ｄ）の除去は、乾燥工程を独立工程として設けてもよいし、混合の後半部分または延長として行ってもよいし、硬化（架橋成形）工程の前半部分または最中に行ってもよい。
【００７６】
乾燥工程を独立して行う場合は、混合により得られた混合物を乾燥すればよい。
【００７７】
乾燥温度は、有機溶剤が除去できかつ架橋反応が進行しにくい点から、４０℃以下が好ましい。また、乾燥時間は、溶媒の除去をできるだけ進める点から、６〜７２時間が好ましい。なお、乾燥工程は、１回のみ行ってもよいし、複数回行ってもよい。
【００７８】
本発明の硬化性組成物の架橋は、たとえば、金型にて加熱圧縮する方法、加熱された金型に圧入する方法、押出機で押出した後架橋する方法などの通常の方法で行うことができる。架橋も一次架橋、最後に二次架橋の順で行い、成形品を得ることができる。
【００７９】
一次架橋条件としては、１５０〜２３０℃で５〜１２０分間行うことが好ましく、１６０〜２００℃で５〜６０分間行うことがより好ましく、１７０〜１９０℃で５〜６０分間行うことが特に好ましい。架橋手段としては、公知の架橋手段を用いればよく、たとえばプレス架橋などをあげることができる。
【００８０】
二次架橋条件としては、１６０〜３２０℃で２〜２４時間行うことが好ましく、１８０〜３１０℃で４〜２０時間行うことがより好ましい。架橋手段としては、公知の架橋手段を用いればよく、たとえばオーブン架橋などをあげることができる。
【００８１】
本発明の硬化性組成物を架橋成形して、本発明の成形品を得ることができる。本発明の成形品は、耐熱性、圧縮永久歪みに優れるものである。
【００８２】
本発明の成形品は、自動車分野、航空機分野、ロケット分野、船舶分野、油田掘削分野、化学プラント分野、医薬品等の薬品分野、現像機等の写真分野、印刷機械等の印刷分野、塗装設備等の塗装分野、分析・理化学機分野、食品プラント機器分野、原子力プラント機器分野、鉄板加工設備等の鉄鋼分野、一般工業分野、電気分野、燃料電池分野、電子部品分野、現場施工型の成形などの分野で広く用いることができる。
【００８３】
具体的には、たとえば、自動車用エンジンのエンジン本体、主運動系、動弁系、滑剤・冷却系、燃料系、吸気・排気系；駆動系のトランスミッション系；シャーシのステアリング系；ブレーキ系；電装品の基本電装部品、制御系電装部品、装備電装部品などの、耐熱性・耐油性・燃料油耐性・エンジン冷却用不凍液耐性・耐スチーム性が要求されるガスケットや非接触型および接触型のパッキン類（セルフシールパッキン、ピストンリング、割リング形パッキン、メカニカルシール、オイルシールなど）などのシール材などがあげられる。
【００８４】
自動車用エンジンのエンジン本体に用いられるシール材としては、特に限定されないが、たとえば、シリンダーヘッドガスケット、シリンダーヘッドカバーガスケット、オイルパンパッキン、一般ガスケットなどのガスケット、Ｏリング、パッキン、タイミングベルトカバーガスケットなどのシール材などがあげられる。
【００８５】
自動車用エンジンの主運動系に用いられるシール材としては、特に限定されるものではないが、たとえば、クランクシャフトシール、カムシャフトシールなどのシャフトシールなどがあげられる。
【００８６】
自動車用エンジンの動弁系に用いられるシール材としては、特に限定されるものではないが、たとえば、エンジンバルブのバルブステムオイルシールなどがあげられる。
【００８７】
自動車用エンジンの滑剤・冷却系に用いられるシール材としては、特に限定されるものではないが、たとえば、エンジンオイルクーラーのシールガスケットなどがあげられる。
【００８８】
自動車用エンジン燃料系に用いられるシール材としては、特に限定されるものではないが、たとえば、燃料ポンプのオイルシール、燃料タンクのフィラーシール、タンクパッキンなど、燃料チューブのコネクターＯリンクなど、燃料噴射装置のインジェクタークッションリング、インジェクターシールリング、インジェクターＯリングなど、キャブレターのフランジガスケットなどがあげられる。
【００８９】
自動車用エンジンの吸気・排気系に用いられるシール材としては、特に限定されるものではないが、たとえば、マニホールドの吸気マニホールドパッキン、排気マニホールドパッキン、スロットルのスロットルボディパッキン、ターボチャージのタービンシャフトシールなどがあげられる。
【００９０】
自動車用トランスミッション系に用いられるシール材としては、特に限定されるものではないが、たとえば、トランスミッション関連のベアリングシール、オイルシール、Ｏリング、パッキンなど、オートマチックトランスミッションのＯリング、パッキン類などがあげられる。
【００９１】
自動車用ブレーキ系に用いられるシール材としては、特に限定されるものではないが、たとえば、オイルシール、Ｏリング、パッキンなど、マスターシリンダーのピストンカップ（ゴムカップ）など、キャリパーシール、ブーツ類などがあげられる。
【００９２】
自動車用装備電装品に用いられるシール材としては、特に限定されるものではないが、たとえば、カーエアコンのＯリング、パッキンなどがあげられる。
【００９３】
本発明の成形品は、これらの中でも、特に酸素センサーに適し、さらには自動車用酸素センサーに適したシール材であり、これらのなかでも、架橋速度の速さと耐熱性が要求される酸素センサー用シール材、空燃比センサー用シール材などに好適であり、またターボチャージャホースまたはＥＧＲホースなどにも好適である。
【００９４】
自動車用以外の用途としては、特に限定されず、たとえば、船舶、航空機などの輸送機関における耐油、耐薬品、耐熱、耐スチームまたは耐候用のパッキン、Ｏリング、その他のシール材；油田掘削における耐油、耐熱、耐スチームまたは耐候用のパッキン、Ｏリング、その他のシール材；化学プラントにおける同様のパッキン、Ｏリング、シール材；食品プラント機器および食品機器（家庭用品を含む）における同様のパッキン、Ｏリング、シール材；原子力プラント機器における同様のパッキン、Ｏリング、シール材；一般工業部品における同様のパッキン、Ｏリング、シール材などがあげられる。
【実施例】
【００９５】
つぎに本発明を実施例に基づいて説明するが、本発明はかかる実施例のみに限定されるものではない。
【００９６】
本発明で採用している架橋条件は以下の条件である。
（標準架橋条件）
混練方法    ：ロール練り
プレス架橋  ：１８０℃で１０分間（異なる場合は特記する）
オーブン架橋：２００℃で２時間、２６０℃で２時間、２９０℃で１８時間
【００９７】
また、本発明における各種特性は以下の方法で測定した。
【００９８】
＜ガラス転移温度Ｔｇ＞
ＤＳＣ（示差走査熱量計）を用いて、１ｓｔ  ｒｕｎを昇温速度１０℃／分で２００℃まで上げ、２００℃で１分間維持したのち降温速度１０℃／分で２５℃まで冷却し、ついで昇温速度１０℃／分で得られる２ｎｄ  ｒｕｎの吸熱曲線の中間点をＴｇとする。使用する示差走査熱量計は、セイコー電子（株）製の示差走査熱量計である。
【００９９】
＜ムーニー粘度（ＭＬ1+10（１２１℃））＞
ＡＳＴＭ−Ｄ１６４６およびＪＩＳ  Ｋ６３００に準拠して測定する。
【０１００】
＜架橋特性＞
１次プレス架橋時にＪＳＲ型キュラストメータＩＩ型（日合商事（株）製）を用いて、ＪＩＳ  Ｋ６３００に準拠して測定を行う。１８０℃における架橋曲線を求め、最低粘度（ＭＬ）、架橋度（ＭＨ）、誘導時間（Ｔ１０）および最適架橋時間（Ｔ９０）を求める。
【０１０１】
＜１００％モジュラス（Ｍ１００）＞
表１に示す硬化性組成物を標準架橋条件で１次プレス架橋および２次オーブン架橋して厚さ２ｍｍのシートとし、ＪＩＳ−Ｋ６２５１に準じて測定する。
【０１０２】
＜引張破断強度（Ｔｂ）および引張破断伸び（Ｅｂ）＞
表１に示す硬化性組成物を標準架橋条件で１次プレス架橋および２次オーブン架橋して厚さ２ｍｍのシートとし、ＪＩＳ−Ｋ６２５１に準じて測定する。
【０１０３】
＜ショアＡ硬度（Ｈｓ）＞
ＡＳＴＭ  Ｄ２２４０に準拠して、具体的には、高分子計器株式会社製アナログ硬さ計のＡ型を用いて測定を行う。
【０１０４】
＜圧縮永久歪み（ＣＳ）＞
ＪＩＳ  Ｋ６３０１に準じてＯ−リング（ＡＳ−５６８Ａ−２１４）の２６０℃における、７０時間後、１６８時間後および３３６時間後の圧縮永久歪み（ＣＳ）を測定する。
【０１０５】
製造例１（ＣＮ基含有共重合体（Ａ１）の合成）
着火源をもたない内容積６リットルのステンレススチール製オートクレーブに、純水３．０リットルおよび乳化剤として、Ｃ5Ｆ11ＣＯＯＮＨ4  ６．０ｇおよびＣＨ2＝ＣＦＣＦ2ＯＣＦ（ＣＦ3）ＣＦ2ＯＣＦ（ＣＦ3）ＣＯＯＮＨ4  ０．１５ｇ、リン酸水素二ナトリウム３．５ｇ、水酸化ナトリウム０．６ｇを仕込み、系内を窒素ガスで充分に置換し脱気したのち、６００ｒｐｍで撹拌しながら、８０℃に昇温し、ＶｄＦ、ＴＦＥ、ＨＦＰの混合ガス（ＶｄＦ／ＴＦＥ／ＨＦＰ＝１９／１１／７０モル％比）を、内圧が１．５２ＭＰａ・Ｇになるように仕込んだ。ついで、１．８ｇ／２ｍｌの過硫酸アンモニウム（ＡＰＳ）水溶液、ＣＦ2＝ＣＦＯＣＦ2ＣＦ（ＣＦ3）ＯＣＦ2ＣＦ2ＣＮ（ＣＮＶＥ）を１．８ｇ窒素圧で圧入して反応を開始した。
【０１０６】
重合の進行により内圧が、１．４８ＭＰａ・Ｇまで降下した時点で、マロン酸ジエチル０．２ｇを窒素圧にて圧入した。ついで圧力が１．５２ＭＰａ・Ｇになるように、ＶｄＦ、ＴＦＥ、ＨＦＰの混合ガス（ＶｄＦ／ＴＦＥ／ＨＦＰ＝５０／２０／３０モル％比）を圧入した。以後、反応の進行にともないＶｄＦ、ＴＦＥ、ＨＦＰの混合ガスを圧入し、１．４８〜１．５２ＭＰａ・Ｇの間で、昇圧、降圧を繰り返すと共に、ＣＮＶＥを３０ｇ、水酸化ナトリウムを１．２ｇ窒素圧で圧入した。
【０１０７】
重合反応の開始から１０時間後、ＶｄＦ、ＴＦＥ、ＨＦＰの合計仕込み量が１０００ｇになった時点で、オートクレーブを冷却し、未反応モノマーを放出して固形分濃度２５．５質量％の水性分散体３９８４ｇを得た。
【０１０８】
この水性分散体のうち２０００ｇを、硫酸マグネシウム水溶液２０００ｇ中に、撹拌しながらゆっくりと添加した。添加後１分間撹拌した後、凝析物を濾別し、この後水洗、濾別の操作をさらに３回繰り返し、７０℃で２４時間、乾燥させ、４９９ｇのポリマーを得た。
【０１０９】
分析の結果、この重合体のモノマー単位組成は、ＶｄＦ／ＴＦＥ／ＨＦＰ／ＣＮＶＥ＝４９．６／１８．３／３１．２／０．９モル％であった。また赤外分光分析により測定したところ、ニトリル基の特性吸収が２１６９ｃｍ-1付近に認められた。また、この共重合体のムーニー粘度（ＭＬ1+10（１２１℃））は７１であり、ガラス転移温度Ｔｇは−８℃であった。
【０１１０】
製造例２（ＣＮ基含有共重合体（Ａ２）の合成）
着火源をもたない内容積６リットルのステンレススチール製オートクレーブに、純水３．０リットルおよび乳化剤として、Ｃ5Ｆ11ＣＯＯＮＨ4  ６．０ｇおよびＣＨ2＝ＣＦＣＦ2ＯＣＦ（ＣＦ3）ＣＦ2ＯＣＦ（ＣＦ3）ＣＯＯＮＨ4  ０．１５ｇ、リン酸水素二ナトリウム３．５ｇ、水酸化ナトリウム０．６ｇを仕込み、系内を窒素ガスで充分に置換し脱気したのち、６００ｒｐｍで撹拌しながら、８０℃に昇温し、ＶｄＦ、ＴＦＥ、ＰＭＶＥの混合ガス（ＶｄＦ／ＴＦＥ／ＰＭＶＥ＝６４／８／２８モル％比）を、内圧が１．５３ＭＰａ・Ｇになるように仕込んだ。ついで、１．８ｇ／２ｍｌの過硫酸アンモニウム（ＡＰＳ）水溶液、ＣＦ2＝ＣＦＯＣＦ2ＣＦ（ＣＦ3）ＯＣＦ2ＣＦ2ＣＮ（ＣＮＶＥ）を１．８ｇ窒素圧で圧入して反応を開始した。
【０１１１】
重合の進行により内圧が、１．４８ＭＰａ・Ｇまで降下した時点で、マロン酸ジエチル０．２ｇを窒素圧にて圧入した。ついで圧力が１．５３ＭＰａ・Ｇになるように、ＶｄＦ、ＴＦＥ、ＰＭＶＥの混合ガス（ＶｄＦ／ＴＦＥ／ＰＭＶＥ＝７０／１２／１８モル％比）を圧入した。以後、反応の進行にともないＶｄＦ、ＴＦＥ、ＰＭＶＥの混合ガスを圧入し、１．４８〜１．５３ＭＰａ・Ｇの間で、昇圧、降圧を繰り返すと共に、ＣＮＶＥを３０ｇ、水酸化ナトリウムを１．２ｇ窒素圧で圧入した。
【０１１２】
重合反応の開始から１０時間後、ＶｄＦ、ＴＦＥ、ＰＭＶＥの合計仕込み量が１０００ｇになった時点で、オートクレーブを冷却し、未反応モノマーを放出して固形分濃度２５．１質量％の水性分散体４０６１ｇを得た。
【０１１３】
この水性分散体のうち２０００ｇを、硫酸マグネシウム水溶液２０００ｇ中に、撹拌しながらゆっくりと添加した。添加後１分間撹拌した後、凝析物を濾別し、この後水洗、濾別の操作をさらに３回繰り返し、メタノールで洗浄したのち、７０℃で４８時間真空乾燥させ、４９８ｇのポリマーを得た。
【０１１４】
分析の結果、この重合体のモノマー単位組成は、ＶｄＦ／ＴＦＥ／ＰＭＶＥ／ＣＮＶＥ＝６６．２／１３．５／１９．３／１．０モル％であった。また赤外分光分析により測定したところ、ニトリル基の特性吸収が２１６９ｃｍ-1付近に認められた。また、この重合体のムーニー粘度（ＭＬ1+10（１２１℃））は８０であり、ガラス転移温度Ｔｇは−３０℃であった。
【０１１５】
実施例１
製造例１で得られたＣＮ基含有共重合体（Ａ１）１００質量部に対して尿素（キシダ化学（株）製）を０．１質量部、さらにカーボンブラック（ＣＢ）（Ｃａｎｃａｒｂ製のＴｈｅｒｍａｘ  Ｎ９９０）を２０質量部配合し、オープンロールにて混練して硬化性組成物を調製した。この硬化性組成物の一部を採取し、１８０℃の条件下でキュラストメーターを用いて、架橋特性を調べた。また、組成物を上記標準架橋条件で架橋してサンプルシートを作製し、１００％モジュラス、引張破断強度および引張破断伸び、ショアＡ硬度および圧縮永久歪みを測定した。結果を表１に示す。
【０１１６】
実施例２
尿素の配合量を０．５質量部とした以外は、実施例１と同様にして硬化性組成物を調製した。この硬化性組成物の一部を採取し、１８０℃の条件下でキュラストメーターを用いて、架橋特性を調べた。また、組成物を上記標準架橋条件で架橋し、サンプルシートを作製し、１００％モジュラス、引張破断強度および引張破断伸び、ショアＡ硬度および圧縮永久歪みを測定した。結果を表１に示す。
【０１１７】
実施例３
尿素の配合量を２．０質量部とした以外は、実施例１と同様にして硬化性組成物を調製した。この硬化性組成物の一部を採取し、１８０℃の条件下でキュラストメーターを用いて、架橋特性を調べた。また、組成物を上記標準架橋条件で架橋してサンプルシートを作製し、１００％モジュラス、引張破断強度および引張破断伸び、ショアＡ硬度および圧縮永久歪みを測定した。結果を表１に示す。
【０１１８】
実施例４
尿素に代えてパーフルオロヘキサン酸アンモニウムを０．５質量部配合した以外は、実施例１と同様にして硬化性組成物を調製した。この硬化性組成物の一部を採取し、１８０℃の条件下でキュラストメーターを用いて、架橋特性を調べた。また、組成物を１８０℃で２０分架橋してサンプルシートを作製し、１００％モジュラス、引張破断強度および引張破断伸び、ショアＡ硬度および圧縮永久歪みを測定した。結果を表１に示す。
【０１１９】
実施例５
パーフルオロヘキサン酸アンモニウムの配合量を１．０質量部とした以外は、実施例４と同様にして硬化性組成物を調製した。この硬化性組成物の一部を採取し、１８０℃の条件下でキュラストメーターを用いて、架橋特性を調べた。また、組成物を上記標準架橋条件で架橋してサンプルシートを作製し、圧縮永久歪みを測定した。結果を表１に示す。
【０１２０】
実施例６
パーフルオロヘキサン酸アンモニウムの配合量を２．８質量部とした以外は、実施例４と同様にして硬化性組成物を調製した。この硬化性組成物の一部を採取し、１８０℃の条件下でキュラストメーターを用いて、架橋特性を調べた。また、組成物を上記標準架橋条件で架橋してサンプルシートを作製し、１００％モジュラス、引張破断強度および引張破断伸び、ショアＡ硬度および圧縮永久歪みを測定した。結果を表１に示す。
【０１２１】
実施例７
尿素に代えてリン酸３アンモニウムを０．５質量部配合した以外は、実施例１と同様にして硬化性組成物を調製した。この硬化性組成物の一部を採取し、１８０℃の条件下でキュラストメーターを用いて、架橋特性を調べた。組成物を上記標準架橋条件で架橋してサンプルシートを作製し、圧縮永久歪みを測定した。結果を表１に示す。
【０１２２】
実施例８
ＣＮ基含有共重合体（Ａ１）に代えて、製造例２で得られたＣＮ基含有共重合体（Ａ２）を使用し、尿素の配合量を０．５質量部とした以外は、実施例１と同様にして硬化性組成物を調製した。この硬化性組成物の一部を採取し、１８０℃の条件下でキュラストメーターを用いて、架橋特性を調べた。
【０１２３】
また、組成物を上記標準架橋条件で架橋してサンプルシートを作製し、圧縮永久歪みを測定した。結果を表１に示す。
【０１２４】
実施例９
尿素（キシダ化学（株）製の粉末）０．５質量部を同量の水に溶解して、尿素溶液を調製した。ついで、製造例１で得られたＣＮ基含有共重合体（Ａ１）１００質量部に対して、上記で調製した尿素溶液を尿素量として０．５質量部、さらにカーボンブラック（ＣＢ）（Ｃａｎｃａｒｂ製のＴｈｅｒｍａｘ  Ｎ９９０）を２０質量部配合し、オープンロールにて混練して硬化性組成物を調製した。この硬化性組成物の一部を採取し、１８０℃の条件下でキュラストメーターを用いて、架橋特性を調べた。また、組成物を上記標準架橋条件で架橋してサンプルシートを作製し、１００％モジュラス、引張破断強度および引張破断伸び、ショアＡ硬度および圧縮永久歪みを測定した。結果を表１に示す。
【０１２５】
製造例３（ＣＮ基含有共重合体（Ａ３）の合成）
内容積６リットルのステンレススチール製オートクレーブに、純水３．０リットルおよび乳化剤として、Ｃ5Ｆ11ＣＯＯＮＨ4６．０ｇおよびＣＨ2＝ＣＦＣＦ2ＯＣＦ（ＣＦ3）ＣＦ2ＯＣＦ（ＣＦ3）ＣＯＯＮＨ4０．１５ｇ、リン酸水素二ナトリウム３．５ｇ、水酸化ナトリウム０．６ｇを仕込み、系内を窒素ガスで充分に置換し脱気したのち、６００ｒｐｍで撹拌しながら、８０℃に昇温し、ＶｄＦ、ＨＦＰの混合ガス（ＶｄＦ／ＨＦＰ＝５０／５０モル％比）を、内圧が１．５２ＭＰａ・Ｇになるように仕込んだ。ついで、１．８ｇ／２ｍｌの過硫酸アンモニウム（ＡＰＳ）水溶液、ＣＦ2＝ＣＦＯＣＦ2ＣＦ（ＣＦ3）ＯＣＦ2ＣＦ2ＣＮ（ＣＮＶＥ）を１．８ｇ窒素圧で圧入して反応を開始した。
【０１２６】
重合の進行により内圧が、１．４８ＭＰａ・Ｇまで降下した時点で、マロン酸ジエチル０．２ｇを窒素圧にて圧入した。ついで圧力が１．５２ＭＰａ・Ｇになるように、ＶｄＦ、ＨＦＰの混合ガス（ＶｄＦ／ＨＦＰ＝７８／２２モル％比）を圧入した。以後、反応の進行にともないＶｄＦ、ＨＦＰの混合ガスを圧入し、１．４８〜１．５２ＭＰａ・Ｇの間で、昇圧、降圧を繰り返すと共に、ＣＮＶＥを５０ｇ、水酸化ナトリウムを１．２ｇ窒素圧で圧入した。
【０１２７】
重合反応の開始から１０時間後、ＶｄＦ、ＨＦＰの合計仕込み量が１０００ｇになった時点で、オートクレーブを冷却し、未反応モノマーを放出して固形分濃度２４．６質量％の水性分散体４０５２ｇを得た。
【０１２８】
この水性分散体のうち２０００ｇを、硫酸マグネシウム水溶液２０００ｇ中に、撹拌しながらゆっくりと添加した。添加後１分間撹拌した後、凝析物を濾別し、この後水洗、濾別の操作をさらに３回繰り返し、７０℃で２４時間、乾燥させ、４９０ｇのポリマーを得た。
【０１２９】
分析の結果、この重合体のモノマー単位組成は、ＶｄＦ／ＨＦＰ／ＣＮＶＥ＝７７．４／２１．６／１．０モル％であった。また赤外分光分析により測定したところ、ニトリル基の特性吸収が２１６９ｃｍ-1付近に認められた。また、この共重合体のムーニー粘度（ＭＬ1+10（１２１℃））は８０であり、ガラス転移温度Ｔｇは−１８℃であった。
【０１３０】
製造例４（ＣＮ基含有共重合体（Ａ４）の合成）
内容積６リットルのステンレススチール製オートクレーブに、純水３．０リットルおよび乳化剤として、Ｃ5Ｆ11ＣＯＯＮＨ4６．０ｇおよびＣＨ2＝ＣＦＣＦ2ＯＣＦ（ＣＦ3）ＣＦ2ＯＣＦ（ＣＦ3）ＣＯＯＮＨ4０．１５ｇ、リン酸水素二ナトリウム３．５ｇ、水酸化ナトリウム０．６ｇを仕込み、系内を窒素ガスで充分に置換し脱気したのち、６００ｒｐｍで撹拌しながら、８０℃に昇温し、ＶｄＦ、ＴＦＥ、ＨＦＰの混合ガス（ＶｄＦ／ＴＦＥ／ＨＦＰ＝７０／１１／１９モル％比）を、内圧が１．５２ＭＰａ・Ｇになるように仕込んだ。ついで、１．８ｇ／２ｍｌの過硫酸アンモニウム（ＡＰＳ）水溶液、ＣＦ2＝ＣＦＯ（ＣＦ2）5ＣＮ（ＣＮＶＥ−２）を１．８ｇ窒素圧で圧入して反応を開始した。
【０１３１】
重合の進行により内圧が、１．４８ＭＰａ・Ｇまで降下した時点で、マロン酸ジエチル０．２ｇを窒素圧にて圧入した。ついで圧力が１．５２ＭＰａ・Ｇになるように、ＶｄＦ、ＴＦＥ、ＨＦＰの混合ガス（ＶｄＦ／ＴＦＥ／ＨＦＰ＝５０／２０／３０モル％比）を圧入した。以後、反応の進行にともないＶｄＦ、ＴＦＥ、ＨＦＰの混合ガスを圧入し、１．４８〜１．５２ＭＰａ・Ｇの間で、昇圧、降圧を繰り返すと共に、ＣＮＶＥ−２を４８ｇ、水酸化ナトリウムを１．２ｇ窒素圧で圧入した。
【０１３２】
重合反応の開始から１０時間後、ＶｄＦ、ＴＦＥ、ＨＦＰの合計仕込み量が１０００ｇになった時点で、オートクレーブを冷却し、未反応モノマーを放出して固形分濃度２４．５質量％の水性分散体４１６０ｇを得た。
【０１３３】
この水性分散体のうち２０００ｇを、硫酸マグネシウム水溶液２０００ｇ中に、撹拌しながらゆっくりと添加した。添加後１分間撹拌した後、凝析物を濾別し、この後水洗、濾別の操作をさらに３回繰り返し、７０℃で２４時間、乾燥させ、４９０ｇのポリマーを得た。
【０１３４】
分析の結果、この重合体のモノマー単位組成は、ＶｄＦ／ＴＦＥ／ＨＦＰ／ＣＮＶＥ＝５０．１／１８．６／３０．３／１．０モル％であった。また赤外分光分析により測定したところ、ニトリル基の特性吸収が２１６９ｃｍ-1付近に認められた。また、この共重合体のムーニー粘度（ＭＬ1+10（１２１℃））は８５であり、ガラス転移温度Ｔｇは−８℃であった。
【０１３５】
実施例１０
製造例３で得られたＣＮ基含有共重合体（Ａ３）１００質量部に対して尿素（キシダ化学（株）製）を０．５質量部、さらにカーボンブラック（ＣＢ）（Ｃａｎｃａｒｂ製のＴｈｅｒｍａｘ  Ｎ９９０）を２０質量部配合し、オープンロールにて混練して硬化性組成物を調製した。この硬化性組成物の一部を採取し、１８０℃の条件下でキュラストメーターを用いて、架橋特性を調べた。また、組成物を上記標準架橋条件で架橋してサンプルシートを作製し、圧縮永久歪みを測定した。結果を表１に示す。
【０１３６】
実施例１１
製造例４で得られたＣＮ基含有共重合体（Ａ４）１００質量部に対して尿素（キシダ化学（株）製）を０．５質量部、さらにカーボンブラック（ＣＢ）（Ｃａｎｃａｒｂ製のＴｈｅｒｍａｘ  Ｎ９９０）を２０質量部配合し、オープンロールにて混練して硬化性組成物を調製した。この硬化性組成物の一部を採取し、１８０℃の条件下でキュラストメーターを用いて、架橋特性を調べた。また、組成物を上記標準架橋条件で架橋してサンプルシートを作製し、圧縮永久歪みを測定した。結果を表１に示す。
【０１３７】
実施例１２
製造例１で得られたＣＮ基含有共重合体（Ａ１）１００質量部に対してアジピン酸アンモニウムを０．４質量部、さらにカーボンブラック（ＣＢ）（Ｃａｎｃａｒｂ製のＴｈｅｒｍａｘ  Ｎ９９０）を２０質量部配合し、オープンロールにて混練して硬化性組成物を調製した。この硬化性組成物の一部を採取し、１８０℃の条件下でキュラストメーターを用いて、架橋特性を調べた。また、組成物を上記標準架橋条件で架橋してサンプルシートを作製し、圧縮永久歪みを測定した。結果を表１に示す。
【０１３８】
実施例１３
製造例１で得られたＣＮ基含有共重合体（Ａ１）１００質量部に対してフタル酸アンモニウムを１．０質量部、さらにカーボンブラック（ＣＢ）（Ｃａｎｃａｒｂ製のＴｈｅｒｍａｘ  Ｎ９９０）を２０質量部配合し、オープンロールにて混練して硬化性組成物を調製した。この硬化性組成物の一部を採取し、１８０℃の条件下でキュラストメーターを用いて、架橋特性を調べた。また、組成物を上記標準架橋条件で架橋してサンプルシートを作製し、圧縮永久歪みを測定した。結果を表１に示す。
【０１３９】
実施例１４
製造例１で得られたＣＮ基含有共重合体（Ａ１）１００質量部に対して、あらかじめメタノール １０質量部と尿素（キシダ化学（株））０．５質量部とカーボンブラック（ＣＢ）（Ｃａｎｃａｒｂ製のＴｈｅｒｍａｘ  Ｎ９９０）２０質量部を配合し、オープンロールにて混練して硬化性組成物を調製した。この硬化性組成物の一部を採取し、１８０℃の条件下でキュラストメーターを用いて、架橋特性を調べた。また、組成物を上記標準架橋条件で架橋してサンプルシートを作製し、圧縮永久歪みを測定した。結果を表１に示す。
【０１４０】
比較例１
ＣＮ基含有共重合体（Ａ１）１００質量部に対して、カーボンブラック（Ｎ９９０）を２０質量部配合し、オープンロールにて混練して比較用の硬化性組成物を調製した。
【０１４１】
組成物について、架橋特性を調べた。結果を表１に示す。
【０１４２】
比較例２
ＣＮ基含有共重合体（Ａ１）１００質量部に対して、硬化剤として２，２−ビス（３−アミノ−４−ヒドロキシフェニル）ヘキサフルオロプロパン（ＯＨ−ＡＦ）を１．８質量部、さらにカーボンブラック（Ｎ９９０）を２０質量部配合し、オープンロールにて混練して比較用の硬化性組成物を調製した。この比較用の硬化性組成物の一部を採取し、１８０℃の条件下でキュラストメーターを用いて、架橋特性を調べた。
【０１４３】
また、この硬化性組成物を１８０℃で３０分架橋し、サンプルシートを作製して、１００％モジュラス、引張破断強度および引張破断伸び、ショアＡ硬度および圧縮永久歪みを測定した。結果を表１に示す。
【０１４４】
比較例３
硬化剤としてＯＨ−ＡＦに代えて２，２−ビス［３−アミノ−４−（Ｎ−フェニルアミノ）フェニル］ヘキサフルオロプロパン（Ｎｐｈ−ＡＦ）を用いた以外は、比較例１と同様にして硬化性組成物を調製し、この比較用の硬化性組成物の一部を採取し、１８０℃の条件下でキュラストメーターを用いて、架橋特性を調べた。
【０１４５】
また、この硬化性組成物を上記標準架橋条件で架橋してサンプルシートを作製し、１００％モジュラス、引張破断強度および引張破断伸び、ショアＡ硬度および圧縮永久歪みを測定した。結果を表１に示す。
【０１４６】
比較例４
ＣＮ基含有共重合体（Ａ２）１００質量部に対して、硬化剤として２，２−ビス（３−アミノ−４−ヒドロキシフェニル）ヘキサフルオロプロパン（ＯＨ−ＡＦ）を１．８質量部、さらにカーボンブラック（Ｎ９９０）を２０質量部配合し、オープンロールにて混練して比較用の硬化性組成物を調製した。
【０１４７】
この比較用の硬化性組成物を１８０℃で５０分架橋してサンプルシートを作製した。また組成物について、架橋特性を調べた。結果を表１に示す。
【０１４８】
【表１】
0005549668.tif 000010
【０１４９】
表１の結果から、架橋速度が大幅に向上していることが分かる。さらに、尿素と親和性を有する溶媒（水）の存在により、常態物性が向上していることも分かる。
【産業上の利用可能性】
【０１５０】
本発明によれば、安価な硬化剤を使用でき、かつ架橋速度が改善されたフッ化ビニリデン系エラストマー硬化性組成物、さらにはその硬化性組成物から得られる成形品を提供することができる。